(57)【要約】【課題】耐久性に優れ、かつ基板に対する転写性が高く、イオンミリング法によって断面角型に近い高精細なパターンが形成でき、ディスクリートトラックメディア及びパターンドメディアに高品質なパターンを転写し、形成することができるモールド構造体及びそれを用いたインプリント方法、並びに磁気記録媒体の製造方法の提供。【解決手段】円板状の基板と、該基板の一方の表面に複数の凸部及び凹部が配列されたことによって形成された凹凸部を有してなり、前記凹部の配列方向における断面形状が、該凹部における底辺の両端部が中央部よりも陥没した略凸形状であるモールド構造体である。該凹部の断面形状が、該凹部における底辺の両端部が中央部から漸次傾斜して陥没した略凸形状である態様、凹部の深さＡと、凹部における底辺の略凸形状の高さＢとの比率〔（Ｂ／Ａ）×１００〕が５％〜３０％である態様などが好ましい。【選択図】図１
2008310944.tif 000002
【特許請求の範囲】
【請求項１】
円板状の基板と、該基板の一方の表面に複数の凸部及び凹部が配列されたことによって形成された凹凸部を有するモールド構造体であって、
前記凹部の配列方向における断面形状が、該凹部における底辺の両端部が中央部よりも陥没した略凸形状であることを特徴とするモールド構造体。
【請求項２】
凹部の断面形状が、該凹部における底辺の両端部が中央部から漸次傾斜して陥没した略凸形状である請求項１に記載のモールド構造体。
【請求項３】
凹部の深さＡと、凹部における底辺の略凸形状の高さＢとの比率〔（Ｂ／Ａ）×１００〕が５％〜３０％である請求項１から２のいずれかに記載のモールド構造体。
【請求項４】
石英、金属、及び樹脂のいずれかの材料からなる請求項１から３のいずれかに記載のモールド構造体。
【請求項５】
請求項１から４のいずれかに記載のモールド構造体を、磁気記録媒体用基板上に形成されたインプリントレジスト組成物からなるインプリントレジスト層に押圧して前記モールド構造体に形成された凹凸部に基づく凹凸パターンを転写する転写工程を少なくとも含むことを特徴とするインプリント方法。
【請求項６】
請求項５に記載のインプリント方法を用いて磁気記録媒体を製造する磁気記録媒体の製造方法であって、
転写され、硬化後のレジストパターンの凸部の配列方向における断面形状が、該凸部における頂辺の両端部が中央部より突出した略凹形状を有することを特徴とする磁気記録媒体の製造方法。
【請求項７】
磁気記録媒体用基板上に形成された凹凸パターンをマスクとして、イオンミリング法でエッチングを行う請求項６に記載の磁気記録媒体の製造方法。
【請求項８】
請求項６から７のいずれかに記載の磁気記録媒体の製造方法によって作製されたことを特徴とする磁気記録媒体。
【発明の詳細な説明】
【技術分野】
【０００１】
本発明は、磁気記録媒体に情報を転写するための凹凸状パターンを備えたモールド構造体及び該モールド構造体を用いたインプリント方法、並びに磁気記録媒体及び磁気記録媒体の製造方法に関する。
【背景技術】
【０００２】
近年、高速性やコストに優れたハードディスクドライブが、ストレージ機器の主力として、携帯電話、小型音響機器、ビデオカメラ等のポータブル機器に搭載され始め、より一層の小型大容量化という要求に応えるために、記録密度を向上させる技術が求められている。
ハードディスクドライブの記録密度を高めるためには、磁気記録媒体の高性能化、及び磁気ヘッド幅の狭小化という手法が用いられてきたが、データトラック間隔を狭めることによる隣接トラック間の磁気の影響（クロストーク）、熱揺らぎの影響が無視できなくなり、磁気ヘッドの狭小化などによる面記録密度の向上には限界があった。
【０００３】
そこで、前記クロストークによるノイズを解決する手段として、ディスクリートトラックメディアと呼ばれる形態の磁気記録媒体が提案されている（特許文献１〜２参照）。このディスクリートトラックメディアは、隣接するトラック間に非磁性のガードバンド領域を設けて個々のトラックを磁気的に分離したディスクリート構造とすることにより、隣接トラック間の磁気的干渉を低減したものである。
【０００４】
前記熱揺らぎによる減磁を解決する手段として、信号記録のための個々のビットを予め所定の形状パターンで備えたパターンドメディアと呼ばれる形態の磁気記録媒体が提案されている（特許文献３参照）。
【０００５】
前記ディスクリートトラックメディア及びパターンドメディアを製造する際には、特許文献４に開示されているように、レジストパターン形成用モールド（以下、「スタンパ」と称することもある）を用いて、表面に磁性層を具備した磁気記録媒体用基板上に形成されたレジスト層に所望のパターンを転写するインプリント法がある。
【０００６】
ところで、磁気記録媒体の用途では、微細かつ広面積に対してナノインプリントリソグラフィー（ＮＩＬ）を行う必要があるため、ＮＩＬ均一性、及び安定性が重要となる。また磁気ヘッドの位置決めを行うサーボ信号、実際のデータを記録するデータ信号の２種類のパターンを加工する必要がある。データ部は、ディスクリートトラックメディア（ＤＴＭ）では同心円パターン、ビットパターンドメディア（ＢＰＭ）ではドットパターン等の単純なパターンから構成される。サーボ部はプリアンブル、サーボタイミングマーク、アドレス（セクタ、シリンダ）、バースト等の主に４種類のパターンから構成されており、アドレス（セクタ、シリンダ）、バーストパターン部は粗密信号が混在し、複雑なパターン配列となっている。
このようにディスク全面に対して複雑なパターンが密に形成されていることから、ＮＩＬの際に、モールド構造体の凹凸パターンがインプリントレジスト層全面に忠実に転写されることが要求される。
【０００７】
このインプリント法では、コストダウンの観点から多数回転写プロセスが必要であり、少なくとも数百〜数万回転写可能なモールド耐久性が要求される。そこで、モールド耐久性を付与するため、モールド表面に離型剤を液相又は気相中で付与するプロセスが行われていた。しかし、前記離型剤は、インプリントプロセスを重ねるうちに枯渇していき、終にはモールド構造体の凹凸パターンへのレジスト目詰まりが発生する。
【０００８】
また、前記インプリント法を用いて、ハードディスク、光ディスク等の情報記録媒体を得る場合、インプリントプロセスにて形成された有機物レジストパターンをマスクとして、ウェットエッチング方式又はドライエッチング方式によって、微細パターン加工が行われる。前記ウェットエッチング方式は生産性が高く、かつ有機物レジストパターンを用いることで、最適なエッチング液を選択することにより、磁性層の選択エッチングが可能である。しかし、ウェットエッチング方式はコンタミコントロールが困難であり、かつエッチングが等方的に進むため、非常に微細なパターンを加工する際には不適である。
一方、前記ドライエッチング方式はウェットエッチング方式に比べて、コンタミコントロールが容易であり、かつ反応性イオンエッチングの場合、最適な反応ガスを選択することで、磁性層のエッチングが可能である。しかし、これまでの検討から、磁性層をエッチングするための反応ガスは、塩素系、又は中谷プロセス（ＮＨ３＋ＣＯ）等のカルボニル系化合物を得るプロセスに限られ、これらのエッチングプロセスに対して、有機物レジストマスクは耐性が低く、充分な選択比を稼ぐことができないという課題がある。
【０００９】
これに対し、従来から検討されてきたアルゴンイオンミリング法は、加工異方性に優れ、有機物レジストマスクとの選択比も稼げるものの、物質選択性が低く加工後のパターン形状が悪い（例えば、バリが生じる、壁角度の制御が困難など）とされ、高微細パターンが求められるディスクリートトラックメディア及びパターンドメディアの製造プロセスには適さないと言われてきた。特に、パターンの角がエッチングされやすく、丸みを帯びたパターン形状となってしまうという問題がある。
【００１０】
したがって、耐久性に優れ、かつ基板に対する転写性が高く、イオンミリング法によって断面角型に近い高精細なパターンが形成できるモールド構造体、及びその関連技術は未だ実現されておらず、その提供が望まれているのが現状である。
【００１１】
【特許文献１】特開昭５６−１１９９３４号公報
【特許文献２】特開平２−２０１７３０号公報
【特許文献３】特開平３−２２２１１号公報
【特許文献４】特開２００４−２２１４６５号公報
【発明の開示】
【発明が解決しようとする課題】
【００１２】
本発明は、従来における前記問題を解決し、以下の目的を達成することを課題とする。即ち、本発明は、耐久性に優れ、かつ基板に対する転写性が高く、イオンミリング法によって断面角型に近い高精細なパターンが形成でき、ディスクリートトラックメディア及びパターンドメディアに高品質なパターンを転写し、形成することができるモールド構造体及び該モールド構造体を用いたインプリント方法、並びに磁気記録媒体及び磁気記録媒体の製造方法を提供することを目的とする。
【課題を解決するための手段】
【００１３】
前記課題を解決するため本発明者らが鋭意検討を重ねた結果、モールド構造体の凹部の配列方向の断面形状を、該凹部における底辺の両端部が中央部よりも陥没した略凸形状とすることにより、該略凸形状の凹部内に離型剤が溜まり易くなり、インプリントプロセスを多数回実施した場合でも、前記略凸形状の凹部内に溜まった離型剤が供給され、耐久性が向上する。また、前記凹部の断面形状が略凸形状のモールド構造体を用いることで、凸部における頂辺の両端部が中央部より突出した略凹形状を有する有機物レジストマスクのパターンを形成することが可能となる。これにより、アルゴンイオンミリングプロセスにおいて、レジストパターンの凸部の角が削られて丸まったとしても、磁性層の凹凸パターン加工が断面角型に近い高微細な形状が得られることを知見した。
【００１４】
本発明は、本発明者らによる前記知見に基づくものであり、前記課題を解決するための手段としては以下の通りである。即ち、
＜１＞  円板状の基板と、該基板の一方の表面に複数の凸部及び凹部が配列されたことによって形成された凹凸部を有するモールド構造体であって、
前記凹部の配列方向における断面形状が、該凹部における底辺の両端部が中央部よりも陥没した略凸形状であることを特徴とするモールド構造体である。
＜２＞  凹部の断面形状が、該凹部における底辺の両端部が中央部から漸次傾斜して陥没した略凸形状である前記＜１＞に記載のモールド構造体である。
＜３＞  凹部の深さＡと、凹部における底辺の略凸形状の高さＢとの比率〔（Ｂ／Ａ）×１００〕が５％〜３０％である前記＜１＞から＜２＞のいずれかに記載のモールド構造体である。
＜４＞  石英、金属、及び樹脂のいずれかの材料からなる前記＜１＞から＜３＞のいずれかに記載のモールド構造体である。
＜５＞  前記＜１＞から＜４＞のいずれかに記載のモールド構造体を、磁気記録媒体用基板上に形成されたインプリントレジスト組成物からなるインプリントレジスト層に押圧して前記モールド構造体に形成された凹凸部に基づく凹凸パターンを転写する転写工程を少なくとも含むことを特徴とするインプリント方法である。
＜６＞  前記＜５＞に記載のインプリント方法を用いて磁気記録媒体を製造する磁気記録媒体の製造方法であって、
転写され、硬化後のレジストパターンの凸部の配列方向における断面形状が、該凸部における頂辺の両端部が中央部より突出した略凹形状を有することを特徴とする磁気記録媒体の製造方法である。
＜７＞  基板上に形成された凹凸パターンをマスクとして、イオンミリング法でエッチングを行う前記＜６＞に記載の磁気記録媒体の製造方法である。
＜８＞  前記＜６＞から＜７＞のいずれかに記載の磁気記録媒体の製造方法を用いて製造されたことを特徴とする磁気記録媒体である。
＜９＞  ディスクリート型磁気記録媒体、及びパターンドメディア型磁気記録媒体の少なくともいずれかである前記＜８＞に記載の磁気記録媒体である。
【発明の効果】
【００１５】
本発明によると、従来における諸問題を解決でき、耐久性に優れ、かつ基板に対する転写性が高く、イオンミリング法によって断面角型に近い高微細なパターンを形成でき、ディスクリートトラックメディア及びパターンドメディアに高品質なパターンを転写し形成することができるモールド構造体及びそれを用いたインプリント方法、並びに磁気記録媒体、及び磁気記録媒体の製造方法を提供することができる。
【発明を実施するための最良の形態】
【００１６】
（モールド構造体）
本発明のモールド構造体は、円板状の基板と、該基板の一方の表面に複数の凸部及び凹部が配列されたことによって形成された凹凸部を有してなり、更に必要に応じてその他の構成を有してなる。
【００１７】
前記凸部は、磁気記録媒体のサーボ部及びデータ部に対応して設けられている。
前記データ部は、略同心円状の凸パターンからなり、データを記録する領域である。
前記サーボ部は、凸部面積の異なる複数種類の凸パターンからなる。
前記サーボ部としては、トラッキングサーボ制御用の信号に対応するものであり、例えばプリアンブル、サーボタイミングマーク、アドレスパターン、バーストパターン、などで主に構成されている。
前記プリアンブルパターンは、アドレスパターン領域等から各種制御信号を読み取るための基準クロック信号を生成する部位である。
前記サーボタイミングマークは、アドレス、バーストパターンを読み取るためのトリガー信号である。
前記アドレスマークは、セクタ（角度）情報、トラック（半径）情報で構成されており、ディスクの絶対位置（アドレス）を示している。
前記バーストパターンは、磁気ヘッドがオントラック状態にあるとき、ヘッド走行位置を微調整し、高精度な位置決めを達成する機能を有している。
【００１８】
前記凹部の配列方向における断面形状は、該凹部における底辺の両端部が中央部よりも陥没した略凸形状である。これにより、略凸形状の凹部内に離型剤が溜まり易くなり、インプリントプロセスを多数回実施した場合でも、前記略凸形状の凹部内に溜まった離型剤が供給され、転写耐久性が向上できる。また、前記凹部の配列方向における断面形状が略凸形状のモールド構造体を用いることで、凸部における頂辺の両端部が中央部より突出した略凹形状を有する有機物レジストマスクのパターンを形成することが可能となる。その結果、イオンミリングプロセスにおいて、レジストパターンの凸部の角が削られて丸まっても、断面角型に近い高精細なパターンが得られる。
また、前記凹部の配列方向における断面形状は、該凹部における底辺の両端部が中央部から漸次傾斜して陥没した略凸形状であることが、それ以降のエッチング加工性の観点から好ましい。これは、レジストパターン角部ではプラズマ密度が高くなり、レジストマスク形状を保持できなくなるためである。
【００１９】
前記モールド構造体の材料としては、特に制限はなく、目的に応じて適宜選択することができるが、石英、金属、及び樹脂のいずれかの材料が好適である。
前記金属としては、例えばＮｉ、Ｃｕ、Ａｌ、Ｍｏ、Ｃｏ、Ｃｒ、Ｔａ、Ｐｄ、Ｐｔ、Ａｕ等の各種金属、又はこれらの合金を用いることができる。これらの中でも、Ｎｉ、Ｎｉ合金が特に好ましい。
前記樹脂としては、例えばポリエチレンテレフタレート（ＰＥＴ）、ポリエチレンナフタレート（ＰＥＮ）、ポリカーボネート（ＰＣ）、低融点フッ素樹脂、ポリメタアクリル酸メチル（ＰＭＭＡ）、トリアセテートセルロース（ＴＡＣ）、などが挙げられる。
【００２０】
ここで、図１は、本発明に係るモールド構造体の一実施形態における構成を示す部分斜視図であり、図２は、図１のＡ−Ａ線での断面図である。
図１に示すように、本発明のモールド構造体１は、円板状をなす基板２の一方の表面２ａ（以下、基準面２ａということがある）に、複数の凸部３ａ及び凹部３ｂが同心円状に形成されてなる。この場合、凸部３ａと、複数の凸部３ａ間に形成された凹部３ｂとを総称して凹凸部３とする。
凹部３ｂは、図２に示すように、基準面２ａに略平行面をなす底辺４と、該底辺４の両端部４ｂ，４ｂが中央部４ａよりも陥没した略凸形状を示している。なお、底辺の両端部及び中央部とは、底辺を３等分した１／３ずつの部分を意味する。
前記凸部の配列方向（凸部が列設されている方向、円板状基板の半径方向）の長さは、１００ｎｍ以下が好ましく、７０ｎｍ以下がより好ましい。前記凸部の配列方向の長さが１００ｎｍを超えると、記録部分が少なくなり、記録密度を高めることができないことがある。
また、基板２の厚みは、０．５ｍｍ以上１０ｍｍ以下であることが好ましい。
【００２１】
また、前記凹部の深さＡと、凹部における底辺の略凸形状の高さＢとの比率〔（Ｂ／Ａ）×１００〕は５％〜３０％が好ましく、５％〜２０％がより好ましい。ここで、凹部の深さＡは図２に示すように、凹部の最も深い点までの距離を表し、略凸部形状の高さは、図２に示すように、凹部の最も深い点と略凸部形状の最も高い点との距離を表す。
前記比率〔（Ｂ／Ａ）×１００〕が、５％未満であると、モールド構造体の凹部に供給された離型剤が枯渇し、複数回のインプリントプロセスに対して耐久性の低下をもたらすことがあり、３０％を超えると、レジストパターンの両端に鋭利な凸形状が形成され、インプリント剥離時にパターンの成形不良が生じ、磁性層の凹凸パターン精度が低下する可能性がある。
【００２２】
また、前記凹部３ｂの配列方向における断面形状は、例えば、矩形をなしている。
なお、前記凹部３ｂの配列方向における断面形状は、矩形に限られず、目的に応じて、後述するエッチング工程を制御することにより、任意の形状を選択することができる。
本発明において、前記「断面（形状）」とは、特に断りがない限り、前記凹部３ｂの配列方向（凹部３ｂが列設されている方向）における断面（形状）を指す。
【００２３】
前記凹部の配列方向における断面形状は、該凹部における底辺の両端部が中央部よりも陥没した略凸形状である。
前記底辺の略凸部形状としては、底辺の両端部が中央部よりも陥没した略凸形状であれば特に制限はなく、図２に示した形状以外にも、図３〜図８に示すものなどが挙げられる。例えば図３は、図２において中央部が凸状に形成されたものである。また、図４は、略凸部形状が略半円状に形成されたものである。また、図５は、図２において中央部が凹状に形成されたものである。また、図６は、底辺の両端部が矩形状に形成されたものである。また、図７は、底辺の両端部が正方形状に形成されたものである。また、図８は、底辺の両端部が略三角形状に形成されたものである。
なお、モールド構造体の凹部の配列方向における断面形状を、該凹部における底辺の両端部が中央部よりも陥没した略凸形状となるように形成する方法としては、特に制限はなく、目的に応じて適宜選択することができるが、例えば、エッチングガス及びエッチングプロセス条件を適宜調整する方法、異なるエッチングプロセスを複数回実施する方法、エッチングイオンの入射角を適宜調整する方法、電子ビーム（ＥＢ）描画条件を適宜調整する方法、などが挙げられる。
【００２４】
＜モールド構造体の製造方法＞
以下、本発明に係るモールド構造体の製造方法について、図９及び図１０を参照して説明する。
−第１の実施形態−
＜＜原盤の作製＞＞
図９は、本発明のモールド構造体の製造方法における原盤の作製の一例を示す断面図である。
まず、図９のＡに示すように、Ｓｉ基板１０上に、スピンコート法などによりＰＭＭＡなどのフォトレジスト液を塗布し、フォトレジスト層２１を形成する。前記レジスト層の材料としては、ポジ型レジスト材料及びネガ型レジスト材料のいずれであってもよい。
次に、図９のＢに示すように、Ｓｉ基板１０を回転させながら、データ記録用トラック及びサーボ情報の少なくともいずれかに対応して変調したレーザー光（又は電子ビーム）を照射し、フォトレジスト全面に所定のパターン、例えば略同心円状の凸パターンからなるデータトラックパターンと、凸部面積の異なる複数種類の凸パターンからなるサーボパターンと、前記データトラックパターンと前記サーボパターンとの間に半径方向に繋がった略放射状の凸パターンからなる緩衝パターンとを露光する。
次に、図９のＣに示すように、フォトレジスト層２１を現像処理し、露光部分を除去して残ったフォトレジスト層２１によって所望の凹凸パターンを形成する。
次に、図９のＤに示すように、形成されたフォトレジスト層２１のパターンをマスクにしてＲＩＥ（Ｒｅａｃｔｉｖｅ  Ｉｏｎ  Ｅｔｃｈｉｎｇ；反応性イオンエッチング）などにより選択エッチングを行い、基板１０に凹凸パターンを形成する。
次に、図９のＥに示すように、残余フォトレジスト層２１を除去して、凹凸形状を有する原盤１１を作製する。
【００２５】
＜＜モールド構造体の作製＞＞
図１０は、本発明のモールド構造体の製造方法におけるモールド構造体の作製の一例を示す断面図である。
図１０のＡに示すように、例えば光硬化性樹脂を含有するインプリントレジスト液を塗布してなるインプリントレジスト層２４が一方の面に形成された被加工基板としての石英基板３０に対して、原盤１１を押し当て、原盤１１上に形成された凸部のパターンがインプリントレジスト層２４に転写される。
【００２６】
＜＜インプリントレジスト層＞＞
前記インプリントレジスト層は、例えば、熱可塑性樹脂、熱硬化性樹脂、及び光硬化性樹脂の少なくともいずれかを含有するインプリントレジスト組成物（以下、「インプリントレジスト液」ということがある。）であって、基板や磁気記録媒体等に塗布することによって形成される層である。
インプリントレジスト層の厚さは、例えば、エリプソメーター等を用いた光学的な測定あるいは触針式段差計、原子間力顕微鏡（ＡＦＭ）等の接触測定等により計測できる。
また、前記インプリントレジスト組成物としては、熱可塑性を有するもの、あるいは光硬化性を有するもの、あるいは、ゾルゲルなどが用いられる。それらの特徴を有し、かつドライエッチング耐性の高いノボラック樹脂、エポキシ樹脂、脂環式樹脂や、剥離性の良好なフッ素系樹脂などが好適である。
【００２７】
ここで、本発明における被加工基板の材料は、光透過性を有し、モールド構造体として機能する強度を有する材料であれば、特に制限されることなく、目的に応じて適宜選択され、例えば、石英（ＳｉＯ２）、樹脂（ＰＥＴ、ＰＥＮ、ポリカーボネート、低融点フッ素樹脂、ＰＭＭＡ）等が挙げられる。
また、前記「光透過性を有する」とは、具体的には、被加工基板にインプリントレジスト層が形成される一方の面から出射するように、前記被加工基板の他方の面から光を入射した場合に、インプリントレジストが十分に硬化することを意味しており、少なくとも、前記他方の面から前記一方の面への光透過率が５０％以上であることを意味する。
また、前記「モールド構造体として機能する強度を有する」とは、磁気記録媒体の基板上に形成されたインプリントレジスト層に対して、平均面圧力が４ｋｇｆ／ｃｍ２という条件下で押し当て、加圧しても耐えられるような強度を意味する。
【００２８】
次に、図１０のＢに示すように、インプリントレジスト層２４に紫外線などを照射して転写されたパターンを硬化させる。
【００２９】
その後、図１０のＣに示すように、転写されたパターンをマスクにしてＲＩＥなどにより選択エッチングを行い、図１０のＤに示すように凹部の断面形状が、該凹部における底辺の両端部が中央部よりも陥没した略凸形状であるモールド構造体１を作製する。
前記選択エッチングは、エッチングガス及びエッチングプロセス条件を適宜調整する方法、異なるエッチングプロセスを複数回実施する方法、エッチングイオンの入射角を適宜調整する方法などにより、モールド構造体１の凹部の断面形状が、図２〜図８のいずれかに示す断面形状となるように行われる。
【００３０】
＜＜剥離層形成工程＞＞
作製したモールド構造体の凹凸面に剥離剤層を形成する。剥離剤はインプリント後にモールド構造体とインプリントレジスト層の界面で剥離できるよう、モールド構造体表面に形成することが好ましい。剥離剤材料としては、モールド構造体に付着、結合しやすく、インプリントレジスト層表面に吸着しにくいという目的に合致する中で、適宜選択できる。中でもレジスト層表面に吸着しにくいと言う点で、フッ素系樹脂が好ましい。
剥離剤層厚みとしては、厚いとパターン精度が劣化するため、可能な限り薄層化することが好ましく、具体的には１０ｎｍ以下が好ましく、５ｎｍ以下がより好ましい。
剥離剤層の形成手段としては、塗布又は蒸着手段を用いることができる。さらに、剥離剤層を形成した後、ベーキング等の手段によりモールド構造体への吸着性を高める等の工程を付与してもよい。
【００３１】
−第２の実施形態−
＜＜原盤の作製＞＞
図１１Ａ〜図１１Ｂは、第２の実施形態におけるモールド構造体の作製方法を示す断面図である。図１１Ａに示すように、第１の実施形態と同様に凹凸パターンを有する原盤１１を作製した。なお、図１１Ａ〜図１１Ｂにおいて、モールド構造体などの凸部の丸味を帯びた形状は略して記載している。
＜＜モールド構造体の作製＞＞
図１１Ｂに示すように、原盤１１の表面にスパッタリング法により、導電膜２２を形成し、該導電膜２２が付与された原盤１１を、Ｎｉ電鋳浴に浸漬させて電鋳処理を行い、Ｎｉモールド構造体２３を作製した。
前記原盤１１の凹凸パターン上への導電膜２２の形成は、導電材料を真空蒸着法、スパッタリング法、イオンプレーティング法等の真空成膜手段、メッキ法などを用いて行うことができる。
前記導電材料としては、後工程（電鋳）に応じて適宜選択できるが、Ｎｉ系、Ｆｅ系、Ｃｏ系の金属又は合金材料等が好ましい。電鋳処理により得られたＮｉモールド構造体の厚みは、２０〜８００μｍの範囲が好ましく、４０〜４００μｍがより好ましい。
＜＜剥離層形成工程＞＞
前記第１の実施形態と同様にＮｉモールド構造体の表面に剥離剤層を形成することが好ましい。
【００３２】
−第３の実施形態−
＜＜原盤の作製＞＞
図１２Ａ〜図１２Ｂは、第３の実施形態におけるモールド構造体の作製方法を示す断面図である。図１２Ａに示すように第１の実施形態と同様に凹凸パターンを有する原盤１１を作製した。なお、図１２Ａ〜図１２Ｂにおいて、モールド構造体などの凸部の丸味を帯びた形状は略して記載している。
＜＜モールド構造体の作製＞＞
図１２Ｂに示すように、熱可塑性樹脂シート３１に対して、前記原盤１１を押し当てる。その後、加熱して樹脂の軟化点以上の温度とすることで、樹脂の粘度が低下し原盤１１上に形成された凸部のパターンが樹脂シート３１に転写された。その後、冷却して転写されたパターンを硬化させ、原盤から樹脂シートを剥離することで、凹凸形状を有する樹脂モールド構造体１を作製した。
ここで、樹脂材料としては、熱可塑性、光透過性を有し、モールド構造体として機能する強度を有する材料であれば、特に制限されることなく、目的に応じて適宜選択され、例えば、ＰＥＴ、ＰＥＮ、ポリカーボネート、低融点フッ素樹脂、ＰＭＭＡ等が挙げられる。
また、前記「光透過性を有する」とは、具体的には、被加工基板にインプリントレジスト層が形成される一方の面から出射するように、前記被加工基板の他方の面から光を入射した場合に、インプリントレジストが十分に硬化することを意味しており、少なくとも、前記他方の面から前記一方の面への光透過率が５０％以上であることを意味する。
また、前記「モールド構造体として機能する強度を有する」とは、磁気記録媒体の基板上に形成されたインプリントレジスト層に対して、平均面圧力が４ｋｇｆ／ｃｍ２という条件下で押し当て、加圧しても耐えられるような強度を意味する。
＜＜剥離層形成工程＞＞
前記第１の実施形態と同様に樹脂モールド構造体の表面に剥離剤層を形成することが好ましい。
【００３３】
本発明のモールド構造体は、該モールド構造体の凸部及び凹部をインプリントレジスト層に対向させて該インプリントレジスト層に前記凹凸パターンを転写する転写工程を少なくとも含むインプリント方法に好適に用いられ、以下に説明する本発明の磁気記録媒体の製造方法に特に好適である。
【００３４】
（磁気記録媒体の製造方法）
本発明の磁気記録媒体の製造方法は、本発明の前記インプリント方法を用いて磁気記録媒体を製造する磁気記録媒体の製造方法であって、
転写され、硬化後のレジストパターンの凸部の配列方向における断面形状が、該凸部における頂辺の両端部が中央部より突出した略凹形状を有する。
この場合、基板上に形成されレジストパターン（インプリントレジスト層の凹凸パターン）をマスクとして、イオンミリング法でエッチングを行っても、パターンの頂辺の両端部における突出部分が先にエッチングされ、断面角型に近い、高微細パターンを得ることができる。
前記イオンミリング法は、イオンビームエッチングとも言われ、イオン源にＡｒなどの不活性ガスを導入し、イオンを生成し、これをグリッド等を用いて加速して、試料基板に衝突させてエッチングするものである。前記イオン源としては、カウフマン型、高周波型、電子衝撃型、デュオプラズマトロン型、フリーマン型、ＥＣＲ（電子サイクロトロン共鳴）型、Ｃｌｏｓｅｄ  ｄｒｉｆｔ型などが挙げられる。
【００３５】
以下、本発明に係るモールド構造体を用いて、ディスクリートトラックメディアや、パターンドメディアなどの磁気記録媒体を製造する製造方法（インプリント法）について図面を参照して説明する。
【００３６】
本発明の磁気記録媒体の製造方法は、本発明のモールド構造体を、磁気記録媒体の基板上に形成したインプリントレジスト層に押圧して前記モールド構造体に形成された凹凸パターンを転写する転写工程と、
前記インプリントレジスト層に転写された凹凸パターンを硬化させ、モールド構造体を剥離する硬化工程と、
前記凹凸パターンが転写されたインプリントレジスト層をマスクにして、前記磁気記録媒体の基板の表面に形成された磁性層をエッチングして、前記凹凸パターンに基づく磁性パターン部を前記磁性層に形成する磁性パターン部形成工程と、
前記磁性層上に形成された凹部に非磁性材料を埋め込む非磁性パターン部形成工程と、を少なくとも含み、更に必要に応じてその他の工程を含んでなる。
【００３７】
以下、ディスクリートトラックメディアや、パターンドメディアなどの磁気記録媒体の製造方法の一例について図面を参照して説明する。
[転写工程]
アルミニウム、ガラス、シリコン、石英等の基板上に、Ｆｅ又はＦｅ合金、Ｃｏ又はＣｏ合金等の磁性層５０を有する磁気記録媒体中間体の磁性層上にポリメタアクリル酸メチル（ＰＭＭＡ）等のインプリントレジスト液を塗布してなるレジスト層２４を形成したレジスト層付き磁気記録媒体中間体に対して、凹部の配列方向における断面形状が、該凹部における底辺の両端部が中央部よりも陥没した略凸形状であるモールド構造体１を押し当て、加圧することにより、モールド構造体上に形成された凹凸パターンをレジスト層２４に転写する。
【００３８】
[硬化工程]
―光照射による硬化―
インプリントレジスト層を形成するインプリントレジスト組成物が、光硬化性樹脂を含む場合、紫外線などの電子線を透明性を有するインプリント用モールド構造体１を介してインプリントレジスト層に照射し、該インプリントレジスト層が硬化することとなる。
ここで用いる光硬化性樹脂としては、ラジカル重合タイプとカチオン重合タイプがあるが、要求されるパターン形状精度や硬化速度に対し適宜選択することができる。
―加熱による硬化―
インプリントレジスト層を形成するインプリントレジスト組成物が、熱可塑性樹脂を含む場合、インプリントレジスト層にインプリント用モールド構造体１を押し当てる際に、系を前記レジスト液のガラス転移点（Ｔｇ）付近に維持しておき、転写後、前記レジスト液のガラス転移点よりも低下することによりインプリントレジスト層が硬化することとなる。更に、必要に応じて紫外線などを照射してパターンを硬化させてもよい。
なお、インプリントレジスト組成物が、熱硬化性樹脂を含む場合、室温あるいは加熱して流動性を示す状態でインプリントレジスト層にインプリント用モールド構造体１を押し当てて凹凸パターンを転写した後、樹脂の硬化温度まで加熱することにより、インプリントレジスト層が硬化することとなる。転写された硬化後の凸部の配列方向における断面形状が、該凸部における頂辺の両端部が中央部より突出した略凹形状を有する。
【００３９】
[磁性パターン部形成工程]
次に、凹凸部のパターンが転写されたレジスト層をマスクにして、ドライエッチングを行い、レジスト層に形成された凹凸パターン形状に基づく凹凸形状を磁性層に形成する。
前記ドライエッチングとしては、磁性層に凹凸形状を形成できるものであれば特に制限はなく、目的に応じて適宜選択することができ、例えば、イオンミリング法、反応性イオンエッチング（ＲＩＥ）、スパッタエッチング、等が挙げられる。これらの中でも、イオンミリング法が特に好ましい。
前記イオンミリング法は、イオンビームエッチングとも言われ、イオン源にＡｒ等の不活性ガスを導入し、イオンを生成した。これを、グリッドを通して加速して、試料基板に衝突させてエッチングするものである。前記イオン源としては、カウフマン型、高周波型、電子衝撃型、デュオプラズマトロン源、フリーマン型、ＥＣＲ（電子サイクロトロン共鳴）型、Ｃｌｏｓｅｄ  ｄｒｉｆｔ型などが挙げられる。
イオンビームエッチングでのプロセスガスとしてはＡｒに酸素、窒素、水素ガスを微量添加したものなどを用いることができる。
【００４０】
[非磁性パターン部形成工程]
次に、形成された凹部に非磁性材料を埋め込み、表面を平坦化した後、必要に応じて、保護膜などを形成して磁気記録媒体１００を作製することができる。
前記非磁性材料としては、例えばＳｉＯ２、カーボン、アルミナ、ポリメタアクリル酸メチル（ＰＭＭＡ）、ポリスチレン（ＰＳ）等のポリマー、円滑油などが挙げられる。
前記保護膜としては、ダイヤモンドカーボン（ＤＬＣ）、スパッタカーボン等が好ましく、該保護膜の上に更に潤滑剤層を設けてもよい。
【００４１】
本発明の磁気記録媒体の製造方法により製造された磁気記録媒体は、ディスクリート型磁気記録媒体及びパターンドメディア型磁気記録媒体の少なくともいずれかであることが好適である。
【実施例】
【００４２】
以下、本発明の実施例について説明するが、本発明は下記実施例に何ら限定されるものではない。
【００４３】
（実施例１）
＜モールド構造体の製造＞
−原盤の作製−
図９のＡに示すように、Ｓｉ基板１０上に、電子線レジストをスピンコート法により、厚みが１００ｎｍとなるように塗布してレジスト層を形成した。次に、回転式電子線露光装置にて所望のパターンを露光し、現像することで、凹凸パターンを有するレジスト層付きＳｉ基板を作製した。
その後、レジストパターンをマスクにして、以下の反応性イオンエッチング（ＲＩＥ：Ｒｅａｃｔｉｖｅ  Ｉｏｎ  Ｅｔｃｈｉｎｇ）を行い、Ｓｉ基板上に凹凸形状を形成した。
−反応性イオンエッチングの条件−
・  プラズマ源：ＩＣＰ型（Ｉｎｄｕｃｔｉｖｅｌｙ  Ｃｏｕｐｌｅｄ  Ｐｌａｓｍａ）
・  ガス：ＣＦ系ガス、及び微量の水素ガス
・  圧力：０．５Ｐａ
・  投入電力：ＩＣＰ-３００Ｗ、Ｂｉａｓ-５０Ｗ
【００４４】
その後、残存するレジストを可溶溶剤にて洗浄することで除去し、乾燥させて原盤を作製した。
この実施例に使用したパターンはデータ部とサーボ部に大別される。データ部は凸幅：１２０ｎｍ、凹幅：３０ｎｍ（ＴＰ＝１５０ｎｍ）のパターンとした。
サーボ部は最内周でのサーボ基本ビット長が９０ｎｍ、総セクタ数が２４０、プリアンブル（４５ｂｉｔ）／サーボマーク（１０ｂｉｔ）／ＳｅｃｔｏｒＣｏｄｅ（８ｂｉｔ）、ＣｙｌｉｎｄｅｒＣｏｄｅ（３２ｂｉｔ）／Ｂｕｒｓｔパターンで構成した。
サーボマーク部は“００００１０１０１１”であり、ＳｅｃｔｏｒがＢｉｎａｒｙ、ＣｙｌｉｎｄｅｒはＧｒａｙ変換を用いる。Ｂｕｒｓｔ部は一般的な位相バースト信号（１６ｂｉｔ）である。
【００４５】
−モールド構造体の作製−
次に、石英基板上に光硬化性アクリル系インプリントレジスト液（東洋合成工業株式会社製、ＰＡＫ−０１）を１００ｎｍの厚みとなるようにスピンコート法により塗布し、レジスト層を形成した。
次に、前記原盤をモールド構造体として使用し、ＵＶナノインプリントを行った。ＵＶナノインプリントでは、１ＭＰａの圧力で５秒間加圧してパターン転写した後、２５ｍＪ／ｃｍ２のＵＶ光を１０秒間照射してパターン硬化させた。
ナノインプリント後の凹凸レジストパターンを元に、以下に示すＲＩＥにより選択エッチングを行い、石英基板上に凹凸形状を形成した。
・  プラズマ源：ＩＣＰ型（Ｉｎｄｕｃｔｉｖｅｌｙ  Ｃｏｕｐｌｅｄ  Ｐｌａｓｍａ）
・  ガス：ＣＦ系ガスとＡｒガスを１：１、微量の水素ガス添加
・  圧力：０．５Ｐａ
・  投入電力：ＩＣＰ-３００Ｗ、Ｂｉａｓ-６０Ｗ
その後、残存するレジストを可溶溶剤にて洗浄することで除去し、乾燥させて石英モールドを作製した。
得られたモールド構造体の凹部は、該凹部の配列方向における断面形状が、該凹部における底辺の両端部が中央部よりも陥没した略凸形状となっており、凹部の深さＡは４０ｎｍ、略凸形状の高さＢは２ｎｍであり、比率〔（Ｂ／Ａ）×１００〕は５％であった。尚、凹部の深さＡ及び略凸形状の高さＢは、断面切片を切り出し、ＴＥＭ（透過型電子顕微鏡）にて測長した。
【００４６】
＜剥離層形成＞
作製したモールド構造体の凹凸面にウェット法により剥離剤層を形成した。剥離剤層材料としてはＦ１３−ＯＴＣＳ（Ｔｒｉｄｅｃａｆｌｕｏｒｏ−１，１，２，２−ｔｅｔｒａｈｙｄｒｏ−ＯｃｔｙｌＴｒｉＣｈｌｏｒｏＳｉｌａｎｅ）（Ｇｅｌｅｓｔ社製）を用い、アサヒクリンＡＫ２２５（旭硝子株式会社製）溶媒で０．１質量％の剥離層液を調製した。この剥離層液を用い、Ｄｉｐ法により１ｍｍ／ｓｅｃ．の引き上げ速度により、厚み５．２５ｎｍの剥離層を石英モールド上に形成した。
剥離層を形成したモールド構造体を９０℃、８０％ＲＨの環境下に５時間暴露し、モールド構造体表面に剥離層材料を化学的に吸着させた（化学結合処理）。以上により、実施例１のモールド構造体を作製した。
【００４７】
＜磁気記録媒体中間体の作製＞
２．５インチのガラス基板上に、以下のようにして、軟磁性層、第１非磁性配向層、第２非磁性配向層、磁気記録層、及び保護層をこの順に成膜した。軟磁性膜、第１非磁性配向層、第２非磁性配向層、磁気記録層、及び保護層はスパッタリング法で成膜した。なお、保護層上の潤滑剤層はディップ法で形成した。
まず、軟磁性層材料としてＣｏＺｒＮｂを厚みが１００ｎｍとなるように積層した。具体的には、ガラス基板をＣｏＺｒＮｂターゲットと対向させて設置し、Ａｒガスを圧力が０．６Ｐａになるように流入し、ＤＣ１，５００Ｗで軟磁性層を成膜した。
次に、第１非磁性配向層としてＰｔを厚みが５ｎｍとなるように積層した。具体的には、基板上に形成された軟磁性層をＰｔターゲットと対向設置し、Ａｒガスを圧力が０．５Ｐａになるように流入し、ＤＣ１，０００Ｗで放電して、第１非磁性配向層を成膜した。
次に、第２非磁性配向層としてＲｕを厚みが１０ｎｍとなるように積層した。具体的には、基板上に形成された第１非磁性配向層をＲｕターゲットと対向させて設置し、Ａｒガスを圧力が０．５Ｐａになるように流入し、ＤＣ１，０００Ｗで放電して、第２非磁性配向層を成膜した。
次に、磁気記録層としてＣｏＰｔＣｒ−ＳｉＯ２を厚みが１５ｎｍとなるように積層した。具体的には、基板上に形成された第２非磁性配向層をＣｏＰｔＣｒ−ＳｉＯ２ターゲットと対向させて設置し、Ａｒガスを圧力が１．５Ｐａになるように流入し、ＤＣ１０００Ｗで放電し、磁気記録層を成膜した。
磁気記録層を形成した後、基板上に形成された磁気記録層をＣターゲットと対向させて設置し、Ａｒガスを圧力が０．５Ｐａになるように流入し、ＤＣ１，０００Ｗで放電し、厚み４ｎｍの保護層を成膜した。以上により、磁気記録媒体中間体を作製した。得られた磁気記録媒体中間体の保磁力は、３３４ｋＡ／ｍ（４．２ｋＯｅ）であった。
【００４８】
＜ナノインプリント及びディスクリート型垂直磁気記録媒体の作製＞
作製した磁気記録媒体中間体に対して光硬化性アクリル系インプリントレジスト液（東洋合成工業株式会社製：ＰＡＫ−０１）を１００ｎｍの厚みとなるようにスピンコート法により塗布し、レジスト層を形成した。
得られたレジスト層付き磁気記録媒体中間体に対し、上記モールド構造体を対向させて配置し、磁気記録媒体中間体を１ＭＰａの圧力で５秒間加圧してパターン転写した後、２５ｍＪ／ｃｍ２のＵＶ光を１０秒間照射してパターン硬化させた。その後、モールド構造体と磁気記録媒体中間体を剥離して、磁気記録媒体中間体上のレジスト層に凹凸パターンを形成した。
その後、図１３のＣに示すように、凹凸部のパターンが転写されたインプリントレジスト層２５をマスクにして、アルゴンイオンミリング法（Ａｄｖａｎｃｅｄ  Ｅｎｅｒｇｙ社製イオンガン、プロセス圧力＝０．０５Ｐａ、投入電力＝２００Ｗ）によりエッチングを行い、インプリント用モールド構造体１上に形成された凹凸部３のパターン形状に基づく凹凸形状を磁性層５０に形成し、凹部に非磁性材料７０（ＳｉＯ２をＣＶＤ方式で形成）を埋め込み、表面を平坦化（ＣＭＰ処理）した後、保護膜を形成（ＤＬＣからなる保護層をＣＶＤ方式で形成）して磁気記録媒体１００を得た。以上により、実施例１のディスクリート型垂直磁気記録媒体を作製した。
【００４９】
（実施例２〜８、及び比較例１、２）
実施例１において、表１に示すように、原盤のエッチング加工条件を変えて凹部の深さ及び凸形状高さに調整した以外は、実施例１と同様にして、実施例２〜８、及び比較例１、２のモールド構造体を作製した。
作製した各モールド構造体を用いて、実施例１と同様にして、インプリント法により磁気記録媒体を作製した。
【００５０】
（実施例９）
実施例１と同様にして、凹凸パターンを有する原盤を作製した。但し、原盤作製時のイオンエッチングの条件は、ガスをＣＦ系ガス：Ａｒ＝１：１、及び微量の水素ガスに変更した以外は、実施例１と同様にして、原盤を作製した。
次に、原盤１１の表面の凹凸パターンをもとに、この表面にスパッタリング法により、導電膜を形成した。導電膜が形成された原盤を、下記組成のＮｉ電鋳浴に浸漬させて５０ｒｐｍ〜１５０ｒｐｍの回転速度で回転させながら、電鋳処理を行い、厚み３００μｍのＮｉ盤を作製した。その後、このＮｉ盤を原盤から剥離し、残留するレジスト膜を除去し、洗浄した。以上により、実施例９のＮｉモールド構造体を作製した。
−Ｎｉ電鋳浴組成及び温度−
・スルファミン酸ニッケル・・・６００ｇ／Ｌ
・ホウ酸・・・４０ｇ／Ｌ
・界面活性剤（ラウリル硫酸ナトリウム）・・・０．１５ｇ／Ｌ
・ｐＨ＝４．０
・温度＝５５℃
【００５１】
得られたモールド構造体の凹部は、該凹部の配列方向における断面形状が、該凹部における底辺の両端部が中央部よりも陥没した略凸形状となっており、凹部の深さＡは４０ｎｍ、略凸形状の高さＢは２ｎｍであり、比率〔（Ｂ／Ａ）×１００〕は５％であった。なお、凹部の断面形状の調整は、原盤のエッチング加工条件を実施例１と同様にして行った。
【００５２】
＜磁気記録媒体の作製＞
実施例１と同様に作製した磁気記録媒体中間体に対してＰＭＭＡ樹脂からなるインプリントレジスト液を１００ｎｍの厚みとなるようにスピンコート法により塗布し、レジスト層を形成した。
得られたレジスト層付き磁気記録媒体中間体に対し、上記Ｎｉからなるモールド構造体を対向させて配置し、１５０℃に加熱した状態で３ＭＰａの圧力で３０秒間加圧してパターン転写した後、６０℃まで冷却してパターン硬化させた。その後、モールド構造体と磁気記録媒体中間体を剥離して、磁気記録媒体中間体上のレジスト層に凹凸パターンを形成した。
次いで、形成した凹凸パターンをマスクとしてエッチングを行い、凹凸形状を磁気記録層に形成した。以上により、実施例９の垂直磁気記録媒体を作製した。
【００５３】
（実施例１０）
実施例１と同様にして、凹凸パターンを有する原盤を作製した。但し、原盤作製時のイオンエッチングの条件は、ガスをＣＦ系ガス：Ａｒ＝１：１、及び微量の水素ガスに変更した以外は、実施例１と同様にして、原盤を作製した。
次に、ＰＭＭＡからなる熱可塑性樹脂シートを対向して配置し、１５０℃に加熱した状態で３ＭＰａの圧力で３０秒間加圧してパターン転写した後、６０℃まで冷却してパターン硬化させた。その後、モールド構造体と剥離することで、凹凸形状を有する樹脂モールド構造体１を得た。
得られたモールド構造体の凹部は、該凹部の配列方向における断面形状が、該凹部における底辺の両端部が中央部よりも陥没した略凸形状となっており、凹部の深さＡは４０ｎｍ、略凸形状の高さＢは２ｎｍであり、比率〔（Ｂ／Ａ）×１００〕は５％であった。なお、凹部の断面形状の調整は、原盤のエッチング加工条件を実施例１と同様にして行った。
作製した樹脂モールド構造体を用いて、実施例１と同様にして、インプリント法により磁気記録媒体を作製した。
【００５４】
次に、実施例１〜１０及び比較例１、２の各モールド構造体について、以下のようにして、耐久性、及びサイズ精度を評価した。更に、作製した各磁気記録媒体について以下のとおり、サーボ特性を評価した。結果を表１に示す。
【００５５】
＜耐久性の評価＞
作製した各モールド構造体を用いて、基板側に形成した樹脂上に凹凸微細パターンを転写するプロセスを１００回繰り返して実施し、該プロセス後に原子間力顕微鏡（Ａｔｏｍｉｃ  Ｆｏｒｃｅ  Ｍｉｃｒｏｓｃｏｐｅ；ＡＦＭ）を用いて、各モールド構造体の半径位置２５ｍｍ箇所で９０°毎に４箇所の１μｍ角エリアを測定し、目詰まり、パターン倒れの有無を下記の基準で評価した。
〔評価基準〕
○：凹部の深さが所定の４０％未満のパターン、又はパターン倒れが１点もない。
×：凹部の深さが所定の４０％未満のパターン、又はパターン倒れが１点以上存在する。
【００５６】
＜サイズ精度の評価＞
作製した各モールド構造体を用いて、インプリントプロセス後のパターン幅と、エッチング後のパターン幅とを比較し、下記基準でサイズ精度を評価した。
〔評価基準〕
◎：幅の変化量が５％以下
○：幅の変化量が１０％以下
×：幅の変化量が１０％を超える
【００５７】
＜＜サーボ特性の評価＞＞
作製した各磁気記録媒体について、再生トラック幅０．１μｍ、再生ギャップ０．０６μｍのＧＭＲヘッドを搭載したハードディスク用磁気ヘッドテスタ（アイメス社製、ＢｉｔＦｉｎｄｅｒ  Ｍｏｄｅｌ‐ＹＳ  ３３００）により、再生信号の位置誤差信号（ＰＥＳ）測定を行い、下記評価基準に基づいて、評価した。結果を表１に示す。
［評価基準］
◎：サーボフォローイングでき、かつＰＥＳがトラック幅の±10％以内の媒体
○：サーボフォローイングできたが、ＰＥＳがトラック幅の±10％以上±20%以下の媒体
×：サーボフォローイングできなかった媒体
【００５８】
【表１】
2008310944.tif 000003
表１に示すように、パターン凹部の底辺が略凸形状である実施例１〜９のモールド構造体は、モールド耐久性に加え、サイズ精度も良好であり、ディスクリートトラックメディアや、パターンドメディアに高品質なパターンを転写形成するモールド構造体を提供することができた。
一方、パターン凹部が略凹形状である比較例１及び２では、モールド耐久性、サイズ精度とも評価基準を満たすことができず、サーボ特性も不十分な結果であった。
【産業上の利用可能性】
【００５９】
本発明のモールド構造体及び該モールド構造体を用いたインプリント法は、耐久性に優れ、かつ基板に対する転写性が高く、イオンミリング法によって断面角型に近い高精細なパターンが得られるので、ディスクリートメディアの作製や、パターンドメディアの作製に好適である。
【図面の簡単な説明】
【００６０】
【図１】図１は、本発明のモールド構造体の一例を示す部分斜視図である。
【図２】図２は、図１のＡ−Ａ線での概略断面図である。
【図３】図３は、本発明のモールド構造体の別の概略断面図である。
【図４】図４は、本発明のモールド構造体の別の概略断面図である。
【図５】図５は、本発明のモールド構造体の別の概略断面図である。
【図６】図６は、本発明のモールド構造体の別の概略断面図である。
【図７】図７は、本発明のモールド構造体の別の概略断面図である。
【図８】図８は、本発明のモールド構造体の別の概略断面図である。
【図９】図９は、本発明のモールド構造体の製造方法における原盤の作製を示す工程図である。
【図１０】図１０は、本発明のモールド構造体の製造方法におけるモールドの作製を示す工程図である。
【図１１Ａ】図１１Ａは、モールド構造体の製造方法の他の一例を示す工程図である。
【図１１Ｂ】図１１Ｂは、モールド構造体の製造方法の他の一例を示す工程図である。
【図１２Ａ】図１２Ａは、モールド構造体の製造方法の更に他の一例を示す工程図である。
【図１２Ｂ】図１２Ｂは、モールド構造体の製造方法の更に他の一例を示す工程図である。
【図１３】図１３は、本発明のモールド構造体を用いて磁気記録媒体を製造する方法を示す工程図である。
【符号の説明】
【００６１】
１      モールド構造体
２      基板
３      凹凸部
３ａ      凸部
３ｂ      凹部
４      底辺
４ａ      中央部
４ｂ      端部
２４      インプリントレジスト層
４０      磁気記録媒体用基板
５０      磁性層
１００      磁気記録媒体
【図１】
2008310944.tif 000004
【図２】
2008310944.tif 000005
【図３】
2008310944.tif 000006
【図４】
2008310944.tif 000007
【図５】
2008310944.tif 000008
【図６】
2008310944.tif 000009
【図７】
2008310944.tif 000010
【図８】
2008310944.tif 000011
【図９】
2008310944.tif 000012
【図１０】
2008310944.tif 000013
【図１１Ａ】
2008310944.tif 000014
【図１１Ｂ】
2008310944.tif 000015
【図１２Ａ】
2008310944.tif 000016
【図１２Ｂ】
2008310944.tif 000017
【図１３】
2008310944.tif 000018